(57)【要約】      （修正有）【課題】酸素や水分の存在下でも速やかに硬化して、耐薬品性に優れ、薬品が接触しても色褪せしにくい硬化物を形成することができるモノマー混合物の提供。【解決手段】（２Ａ）：式（a-1）及び／又は（a-2）、（２Ｂ）：２官能エポキシ、（３Ｂ）：３官能以上のエポキシ、及び（２Ｃ）：式（２ｃ）を含有し、更に単官能オキセタン化合物（１Ｃ）を含有してもよい、含有量を特定したモノマー混合物。2020050763.tif 0000212020050763.tif 000022【選択図】なし【特許請求の範囲】
【請求項１】
下記式（a-1）及び／又は（a-2）
【化１】
2020050763.tif 000018
で表される２官能ビニルエーテル化合物（２Ａ）、２官能エポキシ化合物（２Ｂ）、３官能以上のエポキシ化合物（３Ｂ）、及び下記式（２ｃ）
【化２】
2020050763.tif 000019
で表される２官能オキセタン化合物（２Ｃ）を含有し、更に単官能オキセタン化合物（１Ｃ）を含有してもよいモノマー混合物であって、
前記（２Ａ）の含有量がモノマー混合物全量の１〜２０重量％、
前記（２Ｂ）／（３Ｂ）の含有量の比が０．１〜３．０、
前記（２Ｃ）の含有量がモノマー混合物全量の５重量％以上、
前記（１Ｃ）／（２Ｃ）の含有量の比が０．３０以下であるモノマー混合物。
【請求項２】
前記（２Ｂ）と（３Ｂ）の合計含有量がモノマー混合物全量の１０〜５０重量％である、請求項１に記載のモノマー混合物。
【請求項３】
前記（２Ｂ）が、下記式（2b-1）
【化３】
2020050763.tif 000020
（式中、Ｘは単結合又は連結基を示す）
で表される化合物である、請求項１又は２に記載のモノマー混合物。
【請求項４】
前記（３Ｂ）がグリシジルエーテル基を１分子中に３個以上有する化合物である、請求項１〜３の何れか１項に記載のモノマー混合物。
【請求項５】
ビニルエーテル基、エポキシ基、及びオキセタニル基から選択されるカチオン重合性基を１分子中に１個のみ有する化合物の含有量がモノマー混合物全量の２０重量％以下である、請求項１〜４の何れか１項に記載のモノマー混合物。
【請求項６】
請求項１〜５の何れか１項に記載のモノマー混合物と硬化触媒とを含有する硬化性組成物。
【請求項７】
増感剤、又は増感剤と増感助剤とを含有する請求項６に記載の硬化性組成物。
【請求項８】
色材を含有する、請求項６又は７に記載の硬化性組成物。
【請求項９】
分散剤を含有する、請求項６〜８の何れか１項に記載の硬化性組成物。
【請求項１０】
紫外線硬化型インクジェット用インクである、請求項６〜９の何れか１項に記載の硬化性組成物。
【請求項１１】
請求項６〜１０の何れか１項に記載の硬化性組成物の硬化物。
【請求項１２】
請求項１１に記載の硬化物から成る成形物。
【請求項１３】
請求項１０に記載の硬化性組成物を、インクジェット方式で吐出し、その後、吐出された硬化性組成物を硬化させる工程を経て、前記硬化性組成物の硬化物から成る成形物を得る、成形物の製造方法。
【請求項１４】
基材表面に請求項１１に記載の硬化物を備えた構造物。
【発明の詳細な説明】
【技術分野】
【０００１】
本発明は、モノマー混合物及びそれを含む硬化性組成物に関する。前記硬化性組成物は紫外線硬化型インクジェット用インクに好適に使用される。
【背景技術】
【０００２】
インク小滴を記録媒体に飛翔させ記録ドットを形成することにより印字を行うインクジェット方式は、原版が不要なため多品種を少量ずつ印刷する用途に好適に使用される。このインクジェット方式による印刷に使用されるインク、すなわちインクジェット用インクとしては、カチオン硬化型インクとラジカル硬化型インクが知られている。
【０００３】
前記ラジカル硬化型インクは速硬化性を有し、モノマーの種類が豊富である等の理由から多用されてきた。しかし、酸素により硬化反応が阻害されることが問題であった。特にインクジェット方式では、インクを小さな液滴として吐出して印字するため、酸素に曝されやすく、大気中からインクに酸素が拡散・進入し易い。そのため酸素による硬化阻害が顕著であり、滲みが発生したり、臭気の原因となる未反応モノマーが多く残留する。また、基材密着性が低く、インクの密着性を向上させるため基材表面に加工を施す必要があることも問題であった。
【０００４】
一方、カチオン硬化型インクは酸素による硬化阻害を受けることがない。また、ラジカル硬化型インクに比べて基材密着性に優れている。特許文献１〜３には、硬化性化合物と硬化触媒とを含むカチオン硬化型インクについて、硬化性化合物として環状エーテル骨格を有するビニルエーテル化合物を全硬化性化合物の３０重量％以上含有すると、硬化性と基材密着性に優れたインク被膜を形成できることが記載されている。
【０００５】
しかし、環状エーテル骨格を有するビニルエーテル化合物は水分を吸収しやすいため、環状エーテル骨格を有するビニルエーテル化合物を上記範囲で含有するカチオン硬化型インクは、水分による硬化阻害を受け易く、湿度が高い時期に使用した場合や、保存過程で空気中の水分を取り込んだ場合に硬化不良が生じるため実用に適さなかった。
【０００６】
上記問題を解決する方法として、特許文献４には、環状エーテル骨格を有するビニルエーテル化合物の含有量を制限し、それに代わるカチオン重合性化合物を組み合わせて配合することにより、酸素や水分の存在下でも速やかに硬化するモノマー混合物が得られることが記載されている。
【先行技術文献】
【特許文献】
【０００７】
【特許文献１】特開２００７−２１１０９８号公報
【特許文献２】特開２００７−２１１０９９号公報
【特許文献３】特開２００５−１５４７３４号公報
【特許文献４】特開２０１６−２７１２７号公報
【発明の概要】
【発明が解決しようとする課題】
【０００８】
しかし、上記特許文献４に記載のモノマー混合物の硬化物は、耐薬品性の点で不十分であり、薬品が接触すると色褪せし易いことが分かった。
【０００９】
従って、本発明の目的は、酸素や水分の存在下でも速やかに硬化して、耐薬品性に優れ、薬品が接触しても色褪せしにくい硬化物を形成することができるモノマー混合物を提供することにある。
本発明の他の目的は、前記モノマー混合物と硬化触媒を含む硬化性組成物を提供することにある。
本発明の他の目的は、紫外線硬化型インクジェット用インクとして使用できる硬化性組成物を提供することにある。
本発明の他の目的は、前記硬化性組成物の硬化物若しくは成形物を提供することにある。
本発明の他の目的は、基板上に前記硬化性組成物の硬化物を備えた構造物を提供することにある。
【課題を解決するための手段】
【００１０】
本発明者等は上記課題を解決するため鋭意検討した結果、カチオン重合性化合物として、特定のビニルエーテル化合物とエポキシ化合物とオキセタン化合物とを特定の割合で含有するモノマー混合物は、これに硬化触媒を添加すると、優れた硬化感度を有し、紫外線を照射することにより、酸素や水分の存在下でも速やかに硬化して、高硬度で、耐薬品性に優れ、基材に対して優れた密着性を有する硬化物を形成することができることを見いだした。本発明はこれらの知見に基づいて完成させたものである。
【００１１】
すなわち、本発明は、下記式（a-1）及び／又は（a-2）
【化１】
2020050763.tif 000002
で表される２官能ビニルエーテル化合物（２Ａ）、２官能エポキシ化合物（２Ｂ）、３官能以上のエポキシ化合物（３Ｂ）、及び下記式（２ｃ）
【化２】
2020050763.tif 000003
で表される２官能オキセタン化合物（２Ｃ）を含有し、更に単官能オキセタン化合物（１Ｃ）を含有してもよいモノマー混合物であって、
前記（２Ａ）の含有量がモノマー混合物全量の１〜２０重量％、
前記（２Ｂ）／（３Ｂ）の含有量の比が０．１〜３．０、
前記（２Ｃ）の含有量がモノマー混合物全量の５重量％以上、
前記（１Ｃ）／（２Ｃ）の含有量の比が０．３０以下であるモノマー混合物を提供する。
【００１２】
本発明は、また、前記（２Ｂ）と（３Ｂ）の合計含有量がモノマー混合物全量の１０〜５０重量％である前記モノマー混合物を提供する。
【００１３】
本発明は、また、前記（２Ｂ）が、下記式（2b-1）
【化３】
2020050763.tif 000004
（式中、Ｘは単結合又は連結基を示す）
で表される化合物である前記モノマー混合物を提供する。
【００１４】
本発明は、また、前記（３Ｂ）がグリシジルエーテル基を１分子中に３個以上有する化合物である前記モノマー混合物を提供する。
【００１５】
本発明は、また、ビニルエーテル基、エポキシ基、及びオキセタニル基から選択されるカチオン重合性基を１分子中に１個のみ有する化合物の含有量がモノマー混合物全量の２０重量％以下である前記モノマー混合物を提供する。
【００１６】
本発明は、また、前記モノマー混合物と硬化触媒とを含有する硬化性組成物を提供する。
【００１７】
本発明は、また、増感剤、又は増感剤と増感助剤とを含有する前記硬化性組成物を提供する。
【００１８】
本発明は、また、色材を含有する前記硬化性組成物を提供する。
【００１９】
本発明は、また、分散剤を含有する前記硬化性組成物を提供する。
【００２０】
本発明は、また、紫外線硬化型インクジェット用インクである前記硬化性組成物を提供する。
【００２１】
本発明は、また、前記硬化性組成物の硬化物を提供する。
【００２２】
本発明は、また、前記硬化物から成る成形物を提供する。
【００２３】
本発明は、また、前記硬化性組成物を、インクジェット方式で吐出し、その後、吐出された硬化性組成物を硬化させる工程を経て、前記硬化性組成物の硬化物から成る成形物を得る成形物の製造方法を提供する。
【００２４】
本発明は、また、基材表面に前記硬化物を備えた構造物を提供する。
【発明の効果】
【００２５】
上記構成を有する本発明のモノマー混合物に硬化触媒を添加して得られる硬化性組成物は、紫外線を照射する前は低粘度で塗布性若しくは吐出性に優れ、紫外線を照射することにより、酸素や水分の存在下でも速やかに硬化して、高硬度で、耐薬品性及び基材密着性に優れた硬化物を形成することができる。また、前記硬化性組成物は、保存過程において空気中の水分を取り込んでも硬化性が損なわれることがない。すなわち、保存安定性に優れる。更に、前記硬化性組成物は硬化性に優れるため、未反応モノマーの残留を抑制することができ、未反応モノマーが原因の臭気の発生を著しく低減することができる。そのため、前記硬化性組成物は、紫外線硬化型インクジェット用インクとして好適に使用することができる。
【００２６】
また、前記硬化性組成物含む紫外線硬化型インクジェット用インクは、空気雰囲気下で、湿度条件や被印刷物を限定することなく、且つ臭気を発生することなく、非常に高精細、高硬度で、且つ耐薬品性に優れ、アルカリ性薬品等で払拭しても色褪せしにくいインク被膜を形成することができる。
【発明を実施するための形態】
【００２７】
［モノマー混合物］
本発明のモノマー混合物は、下記式（a-1）及び／又は（a-2）
【化４】
2020050763.tif 000005
で表される２官能ビニルエーテル化合物（２Ａ）、２官能エポキシ化合物（２Ｂ）、３官能以上のエポキシ化合物（３Ｂ）、及び下記式（２ｃ）
【化５】
2020050763.tif 000006
で表される２官能オキセタン化合物（２Ｃ）を含有し、更に単官能オキセタン化合物（１Ｃ）を含有してもよいモノマー混合物であって、
前記（２Ａ）の含有量がモノマー混合物全量の１〜２０重量％、
前記（２Ｂ）／（３Ｂ）の含有量の比が０．１〜３．０、
前記（２Ｃ）の含有量がモノマー混合物全量の５重量％以上、
前記（１Ｃ）／（２Ｃ）の含有量の比が０．３０以下である。
【００２８】
（ビニルエーテル化合物（Ａ））
本発明におけるビニルエーテル化合物（Ａ）は、カチオン重合性基としてビニルエーテル基を１分子中に少なくとも１個有する化合物であり、エポキシ基やオキセタニル基を有する化合物は除く。
【００２９】
本発明のモノマー混合物は、ビニルエーテル化合物（Ａ）として、下記式（a-1）及び／又は（a-2）で表される２官能ビニルエーテル化合物（２Ａ）を含有する。
【化６】
2020050763.tif 000007
【００３０】
上記式（a-1）及び（a-2）で表される化合物は、公知の方法を利用して製造することができる。例えば、上記式（a-1）で表される化合物は、遷移金属化合物の存在下、２−ヒドロキシ−６−ヒドロキシメチル−７−オキサビシクロ［２．２．１］ヘプタンと、ビニルエステル化合物（例えば、プロピオン酸ビニル）とを反応させることにより製造することができる。また、式（a-2）で表される化合物（＝イソソルビドジビニルエーテル）は、２−ヒドロキシ−６−ヒドロキシメチル−７−オキサビシクロ［２．２．１］ヘプタンに代えてイソソルビドを使用する以外は上記と同様の方法により製造することができる。
【００３１】
本発明のモノマー混合物は、ビニルエーテル化合物（Ａ）として、上記２官能ビニルエーテル化合物（２Ａ）以外にも他のビニルエーテル化合物を含有していてもよい。他のビニルエーテル化合物としては、例えば、下記式（a-3）で表される化合物が挙げられる。
Ｒ−（Ｏ−ＣＨ＝ＣＨ2）t    （a-3）
（式中、Ｒは、ｔ価の、炭化水素基、複素環式基、又はこれらが単結合若しくは連結基を介して結合した基を示し、ｔは１以上の整数を示す）
【００３２】
前記炭化水素基には、脂肪族炭化水素基、脂環式炭化水素基、及び芳香族炭化水素基が含まれる。
【００３３】
１価の脂肪族炭化水素基としては、例えば、メチル基、エチル基、プロピル基、イソプロピル基、ブチル基、イソブチル基、ｓ−ブチル基、ｔ−ブチル基、ペンチル基、ヘキシル基、デシル基、ドデシル基等の炭素数１〜２０（好ましくは１〜１０、特に好ましくは１〜３）程度のアルキル基；ビニル基、アリル基、メタリル基、１−プロペニル基、イソプロペニル基、１−ブテニル基、２−ブテニル基、３−ブテニル基、１−ペンテニル基、２−ペンテニル基、３−ペンテニル基、４−ペンテニル基、５−ヘキセニル基等の炭素数２〜２０（好ましくは２〜１０、特に好ましくは２〜３）程度のアルケニル基；エチニル基、プロピニル基等の炭素数２〜２０（好ましくは２〜１０、特に好ましくは２〜３）程度のアルキニル基等が挙げられる。ｔ価の脂肪族炭化水素基としては、前記１価の脂肪族炭化水素基の構造式から更に（ｔ−１）個の水素原子を除いた基が挙げられる。
【００３４】
前記脂環式炭化水素基を構成する脂環には、単環式炭化水素環及び多環式炭化水素環が含まれ、前記多環式炭化水素環には、スピロ炭化水素環、環集合炭化水素環、架橋環式炭化水素環、縮合環式炭化水素環、架橋縮合環式炭化水素環が含まれる。ｔ価の脂環式炭化水素基としては、前記脂環の構造式からｔ個の水素原子を除いた基が挙げられる。
【００３５】
前記単環式炭化水素環としては、例えば、シクロプロパン、シクロブタン、シクロペンタン、シクロヘキサン、シクロヘプタン、シクロオクタン等のＣ3-12シクロアルカン環；シクロペンテン、シクロヘキセン等のＣ3-12シクロアルケン環等が挙げられる。
【００３６】
前記スピロ炭化水素環としては、例えば、スピロ［４．４］ノナン、スピロ［４．５］デカン、スピロビシクロヘキサン等のＣ5-16スピロ炭化水素環等が挙げられる。
【００３７】
前記環集合炭化水素環としては、例えば、ビシクロヘキサン等のＣ5-12シクロアルカン環を２個以上含む環集合炭化水素環等が挙げられる。
【００３８】
前記架橋環式炭化水素環としては、例えば、ピナン、ボルナン、ノルピナン、ノルボルナン、ノルボルネン、ビシクロヘプタン、ビシクロヘプテン、ビシクロオクタン（ビシクロ［２．２．２］オクタン、ビシクロ［３．２．１］オクタン等）等の２環式炭化水素環；ホモブレダン、アダマンタン、トリシクロ［５．２．１．０2,6］デカン、トリシクロ［４．３．１．１2,5］ウンデカン等の３環式炭化水素環；テトラシクロ［４．４．０．１2,5．１7,10］ドデカン、パーヒドロ−１，４−メタノ−５，８−メタノナフタレン等の４環式炭化水素環等が挙げられる。
【００３９】
前記縮合環式炭化水素環としては、例えば、パーヒドロナフタレン（デカリン）、パーヒドロアントラセン、パーヒドロフェナントレン、パーヒドロアセナフテン、パーヒドロフルオレン、パーヒドロインデン、パーヒドロフェナレン等の５〜８員シクロアルカン環が複数個縮合した縮合環が挙げられる。
【００４０】
前記架橋縮合環式炭化水素環には、ジエン類の二量体（例えば、シクロペンタジエン、シクロヘキサジエン、シクロヘプタジエン等のシクロアルカジエンの二量体）や、その水素添加物等が挙げられる。
【００４１】
１価の芳香族炭化水素基としては、フェニル基、ナフチル基等の炭素数６〜１４（好ましくは６〜１０）程度の芳香族炭化水素基が挙げられる。ｔ価の芳香族炭化水素基としては、前記１価の芳香族炭化水素基の構造式から更に（ｔ−１）個の水素原子を除いた基が挙げられる。
【００４２】
上記炭化水素基は、種々の置換基［例えば、ハロゲン原子、オキソ基、ヒドロキシル基、置換オキシ基（例えば、アルコキシ基、アリールオキシ基、アラルキルオキシ基、アシルオキシ基等）、カルボキシル基、置換オキシカルボニル基（アルコキシカルボニル基、アリールオキシカルボニル基、アラルキルオキシカルボニル基等）、置換又は無置換カルバモイル基、シアノ基、ニトロ基、置換又は無置換アミノ基、スルホ基、複素環式基等］を有していてもよい。前記ヒドロキシル基やカルボキシル基は有機合成の分野で慣用の保護基で保護されていてもよい。また、脂環式炭化水素基や芳香族炭化水素基の環には芳香族性又は非芳香属性の複素環が縮合していてもよい。
【００４３】
前記複素環式基を構成する複素環としては、例えば、ヘテロ原子として酸素原子を含む複素環（例えば、フラン環、テトラヒドロフラン環、オキサゾール環、イソオキサゾール環、γ−ブチロラクトン環等の５員環；４−オキソ−４Ｈ−ピラン環、テトラヒドロピラン環、モルホリン環等の６員環；ベンゾフラン環、イソベンゾフラン環、４−オキソ−４Ｈ−クロメン環、クロマン環、イソクロマン環等の縮合環；３−オキサトリシクロ［４．３．１．１4,8］ウンデカン−２−オン環、３−オキサトリシクロ［４．２．１．０4,8］ノナン−２−オン環等の橋かけ環）、ヘテロ原子としてイオウ原子を含む複素環（例えば、チオフェン環、チアゾール環、イソチアゾール環、チアジアゾール環等の５員環；４−オキソ−４Ｈ−チオピラン環等の６員環；ベンゾチオフェン環等の縮合環等）、ヘテロ原子として窒素原子を含む複素環（例えば、ピロール環、ピロリジン環、ピラゾール環、イミダゾール環、トリアゾール環等の５員環；ピリジン環、ピリダジン環、ピリミジン環、ピラジン環、ピペリジン環、ピペラジン環等の６員環；インドール環、インドリン環、キノリン環、アクリジン環、ナフチリジン環、キナゾリン環、プリン環等の縮合環等）等が挙げられる。上記複素環式基は、前記炭化水素基が有していてもよい置換基のほか、アルキル基（例えば、メチル基、エチル基等のＣ1-4アルキル基等）、シクロアルキル基、アリール基（例えば、フェニル基、ナフチル基等）等を有していてもよい。ｔ価の複素環式基としては、前記複素環の構造式からｔ個の水素原子を除いた基が挙げられる。
【００４４】
前記連結基としては、例えば、カルボニル基（−ＣＯ−）、エーテル結合（−Ｏ−）、チオエーテル結合（−Ｓ−）、エステル結合（−ＣＯＯ−）、アミド結合（−ＣＯＮＨ−）、カーボネート結合（−ＯＣＯＯ−）、シリル結合（−Ｓｉ−）、及びこれらが複数個連結した基等が挙げられる。
【００４５】
前記ｔは１以上の整数であり、例えば１〜２０、好ましくは１〜１０である。
【００４６】
他のビニルエーテル化合物の具体例としては、メチルビニルエーテル、エチルビニルエーテル、ｎ−プロピルビニルエーテル、アリルビニルエーテル、イソプロピルビニルエーテル、ｎ−ブチルビニルエーテル、イソブチルビニルエーテル、ｔｅｒｔ−ブチルビニルエーテル、ｎ−ペンチルビニルエーテル、イソペンチルビニルエーテル、ｔｅｒｔ−ペンチルビニルエーテル、ｎ−ヘキシルビニルエーテル、イソヘキシルビニルエーテル、２−エチルヘキシルビニルエーテル、ｎ−ヘプチルビニルエーテル、ｎ−オクチルビニルエーテル、ノニルビニルエーテル、デシルビニルエーテル、ドデシルビニルエーテル、ヘキサデシルビニルエーテル、オクタデシルビニルエーテル、エトキシメチルビニルエーテル、２−メトキシエチルビニルエーテル、２−エトキシエチルビニルエーテル、２−ブトキシエチルビニルエーテル、アセトキシメチルビニルエーテル、２−アセトキシエチルビニルエーテル、３−アセトキシプロピルビニルエーテル、４−アセトキシブチルビニルエーテル、４−エトキシブチルビニルエーテル、２−（２−メトキシエトキシ）エチルビニルエーテル、５−ヒドロキシペンチルビニルエーテル、６−ヒドロキシヘキシルビニルエーテル、エチレングリコールモノビニルエーテル、ジエチレングリコールモノビニルエーテル、ジエチレングリコールメチルビニルエーテル、ジエチレングリコールエチルビニルエーテル、トリエチレングリコールモノビニルエーテル、テトラエチレングリコールモノビニルエーテル、ポリエチレングリコールモノビニルエーテル、プロピレングリコールモノビニルエーテル、ジプロピレングリコールモノビニルエーテル、トリプロピレングリコールモノビニルエーテル、ポリプロピレングリコールモノビニルエーテル、ブチレングリコールモノビニルエーテル、４−ヒドロキシシクロヘキシルビニルエーテル、シクロヘキシルジメタノールモノビニルエーテル、トリメチロールプロパンモノビニルエーテル、エチレンオキサイド付加トリメチロールプロパンモノビニルエーテル、ペンタエリスリトールモノビニルエーテル、エチレンオキサイド付加ペンタエリスリトールモノビニルエーテル、シクロヘキシルビニルエーテル、シクロヘキシルメチルビニルエーテル、シクロヘキシルエチルビニルエーテル、メンチルビニルエーテル、テトラヒドロフルフリルビニルエーテル、ノルボルネニルビニルエーテル、１−アダマンチルビニルエーテル、２−アダマンチルビニルエーテル、フェニルビニルエーテル、ベンジルビニルエーテル、１−ナフチルビニルエーテル、２−ナフチルビニルエーテル、グリシジルビニルエーテル、ジエチレングリコールエチルビニルエーテル、トリエチレングリコールメチルビニルエーテル、ジビニルエーテル、エチレングリコールジビニルエーテル、ジエチレングリコールジビニルエーテル、トリエチレングリコールジビニルエーテル、テトラエチレングリコールジビニルエーテル、ポリエチレングリコールジビニルエーテル、プロピレングリコールジビニルエーテル、ジプロピレングリコールジビニルエーテル、トリプロピレングリコールジビニルエーテル、ポリプロピレングリコールジビニルエーテル、ブタンジオールジビニルエーテル、ネオペンチルグリコールジビニルエーテル、ヘキサンジオールジビニルエーテル、ノナンジオールジビニルエーテル、ハイドロキノンジビニルエーテル、１，４−シクロヘキサンジオールジビニルエーテル、１，４−シクロヘキサンジメタノールジビニルエーテル、トリメチロールプロパンジビニルエーテル、エチレンオキサイド付加トリメチロールプロパンジビニルエーテル、ペンタエリスリトールジビニルエーテル、エチレンオキサイド付加ペンタエリスリトールジビニルエーテル、トリメチロールプロパントリビニルエーテル、エチレンオキサイド付加トリメチロールプロパントリビニルエーテル、ペンタエリスリトールトリビニルエーテル、エチレンオキサイド付加ペンタエリスリトールトリビニルエーテル、ペンタエリスリトールテトラビニルエーテル、エチレンオキサイド付加ペンタエリスリトールテトラビニルエーテル、ジトリメチロールプロパンテトラビニルエーテル、ジペンタエリスリトールヘキサビニルエーテル等が挙げられる。
【００４７】
他のビニルエーテル化合物としては、式（a-3）で表される化合物が好ましく、なかでも、脂肪族骨格を有するビニルエーテル化合物［例えば、式（a-3）中のＲが脂肪族炭化水素基、又は２個以上の脂肪族炭化水素基が連結基（例えば、エーテル結合）を介して結合した基であるビニルエーテル化合物］が、速硬化性を有し、強靭性に優れた硬化物を形成することができる点で好ましい。
【００４８】
上記２官能ビニルエーテル化合物（２Ａ）及び前記脂肪族骨格を有するビニルエーテル化合物の含有量の和は、本発明のモノマー混合物に含まれるビニルエーテル化合物（Ａ）全量の例えば７０重量％以上、好ましくは８０重量％以上、特に好ましくは９０重量％以上、最も好ましくは９５重量％以上である。尚、上限は１００重量％である。
【００４９】
（エポキシ化合物（Ｂ））
本発明におけるエポキシ化合物（Ｂ）は、カチオン重合性基としてエポキシ基を１分子中に少なくとも１個有する化合物であり、ビニルエーテル基やオキセタニル基を有する化合物は除く。尚、本明細書において、エポキシ基とは、炭素原子２個と酸素原子１個からなる３員環の基である。
【００５０】
本発明のモノマー混合物は、エポキシ化合物（Ｂ）として、２官能エポキシ化合物（２Ｂ）（＝１分子中にエポキシ基を２個有する化合物）と、３官能以上のエポキシ化合物（３Ｂ）（＝１分子中にエポキシ基を３個以上有する化合物）とを含有する。
【００５１】
前記エポキシ基には、下記式（e-1）で表されるシクロヘキセンオキシド基などの、脂環（例えば、３〜８員の脂環）を構成する隣接する２個の炭素原子と、酸素原子とで構成される基（以後、「脂環式エポキシ基」と称する場合がある）や、下記式（e-2）で表されるエチレンオキシド基が含まれる。下記式中、Ｒ1は水素原子又はＣ1-3アルキル基を示す。
【化７】
2020050763.tif 000008
【００５２】
前記２官能エポキシ化合物（２Ｂ）としては、なかでも脂環式エポキシ基を１分子中に２個有する化合物を含有することが好ましく、特に、シクロヘキセンオキシド基を１分子中に２個有する化合物を含有することが好ましい。
【００５３】
前記２官能エポキシ化合物（２Ｂ）としては、下記式（2b-1）で表される化合物（＝化合物（2b-1））を含有することがとりわけ好ましい。
【化８】
2020050763.tif 000009
【００５４】
上記式（2b-1）中、Ｘは単結合又は連結基を示す。前記連結基としては、例えば、二価の炭化水素基、炭素−炭素二重結合の一部又は全部がエポキシ化されたアルケニレン基、カルボニル基（−ＣＯ−）、エーテル結合（−Ｏ−）、エステル結合（−ＣＯＯ−）、カーボネート基（−Ｏ−ＣＯ−Ｏ−）、アミド基（−ＣＯＮＨ−）、及びこれらが複数個連結した基等が挙げられる。
【００５５】
上記二価の炭化水素基としては、例えば、炭素数１〜１８の直鎖状又は分岐鎖状のアルキレン基、炭素数３〜１８の二価の脂環式炭化水素基等が挙げられる。炭素数１〜１８の直鎖状又は分岐鎖状のアルキレン基としては、例えば、メチレン基、メチルメチレン基、ジメチルメチレン基、エチレン基、プロピレン基、トリメチレン基等が挙げられる。炭素数３〜１８の二価の脂環式炭化水素基としては、例えば、１，２−シクロペンチレン基、１，３−シクロペンチレン基、シクロペンチリデン基、１，２−シクロヘキシレン基、１，３−シクロヘキシレン基、１，４−シクロヘキシレン基、シクロヘキシリデン基等のシクロアルキレン基（シクロアルキリデン基を含む）が挙げられる。
【００５６】
上記炭素−炭素二重結合の一部又は全部がエポキシ化されたアルケニレン基（「エポキシ化アルケニレン基」と称する場合がある）におけるアルケニレン基としては、例えば、ビニレン基、プロペニレン基、１−ブテニレン基、２−ブテニレン基、ブタジエニレン基、ペンテニレン基、ヘキセニレン基、ヘプテニレン基、オクテニレン基等の炭素数２〜８の直鎖状又は分岐鎖状のアルケニレン基等が挙げられる。特に、上記エポキシ化アルケニレン基としては、炭素−炭素二重結合の全部がエポキシ化されたアルケニレン基が好ましく、より好ましくは炭素−炭素二重結合の全部がエポキシ化された炭素数２〜４のアルケニレン基である。
【００５７】
上記式（2b-1）中のシクロヘキセンオキシド基には、置換基が結合していても良く、前記置換基としては、例えば、ハロゲン原子、ヒドロキシル基、Ｃ1-10アルキル基、Ｃ1-10アルコキシ基、Ｃ2-10アルケニルオキシ基、Ｃ6-14アリールオキシ基、Ｃ7-18アラルキルオキシ基、Ｃ1-10アシルオキシ基、Ｃ1-10アルコキシカルボニル基、Ｃ6-14アリールオキシカルボニル基、Ｃ7-18アラルキルオキシカルボニル基、Ｃ1-10アシル基、イソシアナート基、スルホ基、カルバモイル基、オキソ基等が挙げられる。
【００５８】
化合物（2b-1）の代表的な例としては、（３，４，３’，４’−ジエポキシ）ビシクロヘキシル、ビス（３，４−エポキシシクロヘキシルメチル）エーテル、１，２−エポキシ−１，２−ビス（３，４−エポキシシクロヘキサン−１−イル）エタン、２，２−ビス（３，４−エポキシシクロヘキサン−１−イル）プロパン、１，２−ビス（３，４−エポキシシクロヘキサン−１−イル）エタンや、下記式（2b-1-1）〜（2b-1-8）で表される化合物等が挙げられる。尚、下記式（2b-1-5）中のＬは炭素数１〜８のアルキレン基（例えば、メチレン基、エチレン基、プロピレン基、イソプロピレン基等の炭素数１〜３の直鎖状又は分岐鎖状のアルキレン基）を示す。また、下記式（2b-1-5）、（2b-1-7）中のｎ1、ｎ2は、それぞれ１〜３０の整数を示す。
【化９】
2020050763.tif 000010
【００５９】
前記２官能エポキシ化合物（２Ｂ）は、化合物（2b-1）以外にも、例えば、ビスフェノールＡジグリシジルエーテル、水添ビスフェノールＡジグリシジルエーテル、エチレングリコールジグリシジルエーテル、ジエチレングリコールジグリシジルエーテル、プロピレングリコールジグリシジルエーテル、トリプロピレングリコールジグリシジルエーテル、ネオペンチルグリコールジグリシジルエーテル、１，６−ヘキサンジオールジグリシジルエーテル等のエチレンオキシド基（特に、グリシジルエーテル基）を１分子中に２個有する化合物；１，２：８，９−ジエポキシリモネン等のエチレンオキシド基と脂環式エポキシ基とを１分子中に１個ずつ有する化合物等を１種又は２種以上含んでいても良い。
【００６０】
前記２官能エポキシ化合物（２Ｂ）としては、なかでも、高硬度で基材密着性に優れ、且つ耐薬品性に優れた硬化物を形成することができる点で、化合物（2b-1）を、２官能エポキシ化合物（２Ｂ）全量の例えば７０重量％以上（より好ましくは８０重量％以上、特に好ましくは９０重量％以上、最も好ましくは９５重量％以上）含有することが好ましい。尚、含有量の上限は１００重量％である。
【００６１】
また、前記２官能エポキシ化合物（２Ｂ）は、得られる硬化物の耐薬品性を更に向上させることができる点で、化合物（2b-1）を、化合物（２Ｂ）全量の例えば５０重量％以上（より好ましくは６０重量％以上、更に好ましくは７０重量％以上、特に好ましくは８０重量％以上、最も好ましくは９０重量％以上、とりわけ好ましくは９５重量％以上）含有することが好ましい。尚、含有量の上限は１００重量％である。
【００６２】
前記３官能以上のエポキシ化合物（３Ｂ）は、１分子中にエポキシ基を１分子中に３個以上有する化合物であり、なかでも、エチレンオキシド基を１分子中に３個以上有する化合物を含有することが好ましく、特に、グリシジルエーテル基を１分子中に３個以上有する化合物を含有することが好ましい。
【００６３】
３官能以上のエポキシ化合物（３Ｂ）としては、下記式（3b-1）で表される化合物（＝化合物（3b-1））を含有することがとりわけ好ましい。
【化１０】
2020050763.tif 000011
（式中、Ｒ’は、ｓ価の炭化水素基、又は２個以上の炭化水素基がエーテル結合を介して結合したｓ価の基を示し、ｓは３以上の整数を示す）
【００６４】
Ｒ’における炭化水素基としては、上記式（a-3）中のＲと同様の例が挙げられる。ｓは３以上の整数を示し、例えば３〜６の整数が好ましい。尚、Ｒ’における炭化水素基は種々の置換基を有していてもよく、前記置換基としては、上記式（a-3）中のＲが有していてもよい置換基が挙げられる。
【００６５】
化合物（3b-1）としては、例えば、トリメチロールエタントリグリシジルエーテル、トリメチロールプロパントリグリシジルエーテル、ペンタエリスリトールトリグリシジルエーテル、ペンタエリスリトールテトラグリシジルエーテル、グリセリントリグリシジルエーテル、ジペンタエリスリトールヘキサグリシジルエーテル等が挙げられる。
【００６６】
また、前記３官能以上のエポキシ化合物（３Ｂ）には、化合物（3b-1）以外にも、例えば、脂環式エポキシ基を１分子中に３個以上有する化合物や、グリシジルエーテル基等のエチレンオキシド基と脂環式エポキシ基とを１分子中に合計３個以上有する化合物等を含有していても良い。
【００６７】
前記脂環式エポキシ基を１分子中に３個以上有する化合物としては、例えば、下記式（3b-2）で表される化合物や下記式（3b-3）で表される化合物等の、ポリエステル骨格若しくはポリカプロラクトン骨格を有する脂環式エポキシ化合物や、下記式（3b-4）で表される化合物等の、脂環式エポキシ変性シロキサン化合物等が挙げられる。尚、下記式（3b-2）、（3b-3）中のｎ3〜ｎ8は、同一又は異なって１〜３０の整数を示す。
【化１１】
2020050763.tif 000012
【００６８】
前記３官能以上のエポキシ化合物（３Ｂ）は化合物（3b-1）を含有することが好ましく、特に、化合物（3b-1）を、３官能以上のエポキシ化合物（３Ｂ）全量の例えば７０重量％以上（より好ましくは８０重量％以上、特に好ましくは９０重量％以上、最も好ましくは９５重量％以上）含有することが好ましい。尚、含有量の上限は１００重量％である。
【００６９】
（オキセタン化合物（Ｃ））
本発明におけるオキセタン化合物（Ｃ）は、カチオン重合性基としてオキセタニル基を１分子中に少なくとも１個有する化合物であり、ビニルエーテル基やエポキシ基を有する化合物は除く。尚、本明細書において、オキセタニル基とは、炭素原子３個と酸素原子１個からなる４員環の基である。
【００７０】
本発明のモノマー混合物は、オキセタン化合物（Ｃ）として、下記式（２ｃ）で表される２官能オキセタン化合物（２Ｃ）（＝ビス［１−エチル（３−オキセタニル）］メチルエーテル）を少なくとも含む。本発明においては、例えば、「アロンオキセタンＯＸＴ−２２１」（東亞合成（株）製）等の市販品を使用することができる。
【化１２】
2020050763.tif 000013
【００７１】
本発明のモノマー混合物は、上記２官能オキセタン化合物（２Ｃ）以外にも他のオキセタン化合物（Ｃ）（以後、「他の化合物（Ｃ）」と称する場合がある）を含有していてもよい。他の化合物（Ｃ）としては、例えば、単官能オキセタン化合物（１Ｃ）が挙げられる。
【００７２】
単官能オキセタン化合物（１Ｃ）としては、例えば、下記式（１ｃ）で表される化合物が挙げられる。
【化１３】
2020050763.tif 000014
（式中、Ｒaは水素原子、Ｒ−、ＲＣＯ−、又はＲ−Ｏ−ＣＯ−（Ｒ：１価の炭化水素基）を示し、Ｒbは水素原子又はエチル基を示す。ｍは０以上の整数を示す）
【００７３】
前記１価の炭化水素基には、１価の脂肪族炭化水素基、１価の脂環式炭化水素基、１価の芳香族炭化水素基、及びこれらの２個以上が連結基を介して結合した基が含まれる。これらの基としては、上記式（a-3）中のＲにおける１価の基と同様の例が挙げられる。また、これらの基は置換基を有していてもよく、置換基としては上記式（a-3）中のＲが有していてもよい置換基と同様の例が挙げられる。
【００７４】
前記ｍは０以上の整数を示し、例えば０〜２０、好ましくは０〜１である。
【００７５】
上記式（１ｃ）で表される化合物としては、例えば、下記式（1c-1）〜（1c-13）で表される化合物等が挙げられる。
【化１４】
2020050763.tif 000015
【００７６】
単官能オキセタン化合物（１Ｃ）としては、２５℃における粘度が１０ｍＰａ・ｓ以下であり、常圧下における沸点が例えば８０℃以上［特に好ましくは１００℃以上、最も好ましくは１２０℃以上。尚、沸点の上限は例えば２００℃、好ましくは１８０℃、特に好ましくは１５０℃］である化合物が、硬化感度を損なうことなく、且つ得られる硬化物の耐薬品性を損なうことなくモノマー混合物の粘度を低下させることができ、ボイドの発生を抑制して、均一な塗膜を形成することができる点で好ましい。
【００７７】
単官能オキセタン化合物（１Ｃ）としては、特に、式（１ｃ）で表される化合物であって、式中のＲaが脂肪族炭化水素基（好ましくは分岐鎖状飽和又は不飽和脂肪族炭化水素基、特に好ましくはＣ3-10の分岐鎖状飽和又は不飽和脂肪族炭化水素基）である化合物（とりわけ、上記式（c-2-5）、（c-2-12）、（c-2-13）で表される化合物等）が好ましい。
【００７８】
本発明のモノマー混合物は、オキセタン化合物（Ｃ）として、上記２官能オキセタン化合物（２Ｃ）や単官能オキセタン化合物（１Ｃ）（例えば、上記式（c-2-5）、（c-2-12）、（c-2-13）で表される化合物）以外にも他のオキセタン化合物を含有していても良いが、２官能オキセタン化合物（２Ｃ）と単官能オキセタン化合物（１Ｃ）の含有量の和は、本発明のモノマー混合物に含まれるオキセタン化合物（Ｃ）全量の例えば７０重量％以上、好ましくは８０重量％以上、特に好ましくは９０重量％以上、最も好ましくは９５重量％以上である。尚、上限は１００重量％である。
【００７９】
［モノマー混合物］
本発明のモノマー混合物は、式（a-1）及び／又は（a-2）で表される２官能ビニルエーテル化合物（２Ａ）、２官能エポキシ化合物（２Ｂ）、３官能以上のエポキシ化合物（３Ｂ）、及び式（２ｃ）で表される２官能オキセタン化合物（２Ｃ）を少なくとも含有する。また、本発明のモノマー混合物は、更に単官能オキセタン化合物（１Ｃ）を含有してもよく、更に、上記化合物以外の他のカチオン重合性化合物を１種又は２種以上含有してもよい。
【００８０】
本発明のモノマー混合物は、ビニルエーテル化合物（Ａ）として、式（a-1）及び／又は（a-2）で表される化合物を含有し、式（a-1）で表される化合物と式（a-2）で表される化合物の合計含有量（＝２官能ビニルエーテル化合物（２Ａ）の含有量）は、モノマー混合物全量（モノマー混合物に含まれる全モノマー）の１〜２０重量％であり、下限は好ましくは３重量％、特に好ましくは５重量％、最も好ましくは７重量％である。上限は好ましくは１８重量％、特に好ましくは１５重量％である。上記式（a-1）及び／又は（a-2）で表される化合物の含有量が上記範囲を上回ると、水分存在下では硬化速度が著しく低下し、硬化困難となる場合が発生するため好ましくない。一方、上記式（a-1）及び／又は（a-2）で表される化合物の含有量が上記範囲を下回ると、速硬化性が得られないため好ましくない。
【００８１】
本発明のモノマー混合物は、ビニルエーテル化合物（Ａ）として、更に、式（a-3）で表される化合物（特に好ましくは、式（a-3）中のＲが脂肪族炭化水素基、又は２個以上の脂肪族炭化水素基が連結基を介して結合した基である化合物）を、モノマー混合物全量の例えば１〜２０重量％（下限は好ましくは３重量％、特に好ましくは５重量％、最も好ましくは７重量％である。上限は好ましくは１８重量％、特に好ましくは１５重量％）含有することが好ましい。
【００８２】
本発明のモノマー混合物はビニルエーテル化合物（Ａ）として、式（a-1）、（a-2）、（a-3）で表される化合物以外にも、他のビニルエーテル化合物を含有していても良いが、他のビニルエーテル化合物の含有量は、モノマー混合物全量の例えば３０重量％以下、好ましくは２０重量％以下、特に好ましくは１０重量％以下、最も好ましくは５重量％以下、とりわけ好ましくは１重量％以下である。
【００８３】
本発明のモノマー混合物は、２官能エポキシ化合物（２Ｂ）と３官能以上のエポキシ化合物（３Ｂ）とを、（２Ｂ）／（３Ｂ）の重量比が０．１〜３．０となる範囲で含有する。前記重量比の下限値は好ましくは０．３、特に好ましくは０．５である。また、前記重量比の上限値は好ましくは１．８、特に好ましくは１．４、最も好ましくは１．２、とりわけ好ましくは０．８である。前記重量比が上記範囲を上回ると、（３Ｂ）の含有量が低下することにより、得られる硬化物の架橋密度が低下して、耐薬品性（特に、耐酸性や耐アルカリ性）が低下する傾向がある。一方、前記重量比が上記範囲を下回ると、（２Ｂ）の含有量が低下することにより、樹脂の反応率が低下して、耐薬品性（特に、耐酸性や耐アルカリ性）が低下する傾向がある。
【００８４】
前記（２Ｂ）と（３Ｂ）の合計含有量は、モノマー混合物全量の例えば１０〜５０重量％であることが好ましく、より好ましくは１５〜４５重量％、特に好ましくは２０〜４０重量％である。
【００８５】
本発明のモノマー混合物は、２官能エポキシ化合物（２Ｂ）として化合物（2b-1）を含有することが好ましく、化合物（2b-1）の含有量は、化合物（Ｂ）全量の例えば２０重量％以上であることが好ましく、より好ましくは３０重量％以上である。尚、上限は例えば８０重量％、好ましくは７０重量％、特に好ましくは６０重量％、最も好ましくは５０重量％である。また、化合物（2b-1）の含有量は、モノマー混合物全量の例えば５重量％以上であることが好ましく、より好ましくは１０重量％以上である。尚、上限は例えば３０重量％、好ましくは２５重量％、特に好ましくは２０重量％である。
【００８６】
本発明のモノマー混合物は、前記３官能以上のエポキシ化合物（３Ｂ）としてグリシジルエーテル基を１分子中に３個以上有する化合物（＝化合物（3b-1））を含有することが好ましく、化合物（3b-1）の含有量は、化合物（Ｂ）全量の例えば２０重量％以上であることが好ましく、より好ましくは３０重量％以上、特に好ましくは４０重量％以上、最も好ましくは５０重量％以上である。尚、上限は例えば８０重量％、好ましくは７０重量％、特に好ましくは６５重量％である。また、化合物（3b-1）の含有量は、モノマー混合物全量の例えば５重量％以上であることが好ましく、特に好ましくは１０重量％以上、最も好ましくは１５重量％以上である。尚、上限は例えば４０重量％、好ましくは３５重量％、特に好ましくは３０重量％である。
【００８７】
本発明における２官能オキセタン化合物（２Ｃ）（＝式（２ｃ）で表される化合物）の含有量はモノマー混合物全量の５重量％以上であり、上限は例えば７０重量％、好ましくは６０重量％、特に好ましくは５５重量％、最も好ましくは５０重量％である。下限は好ましくは１０重量％、より好ましくは２０重量％、特に好ましくは３０重量％、最も好ましくは３５重量％、とりわけ好ましくは３８重量％である。本発明のモノマー混合物は、（２Ｃ）を上記範囲で含有するため硬化性に優れ、得られる硬化物は耐薬品性に優れる。一方、（２Ｃ）の含有量が上記範囲を下回ると、硬化性が低下し、得られる硬化物の耐薬品性が低下するため好ましくない。
【００８８】
本発明のモノマー混合物は、単官能オキセタン化合物（１Ｃ）（例えば、１分子中にオキセタニル基を１個のみ有する化合物であって、２５℃における粘度が１０ｍＰａ・ｓ以下である化合物）を含有していてもよいが、（１Ｃ）の含有量は、（１Ｃ）／（２Ｃ）（含有比）が０．３０以下（好ましくは０．２５以下、特に好ましくは０．２以下）となる範囲である。
【００８９】
従って、本発明のモノマー混合物における、前記単官能オキセタン化合物（１Ｃ）の含有量は、例えば２０重量％以下、好ましくは１５重量％以下、特に好ましくは１０重量％以下、最も好ましくは７重量％以下、とりわけ好ましくは５重量％以下である。（１Ｃ）の含有量が前記範囲であれば、硬化感度の低下を抑制することができ、得られる硬化物の基材に対する密着性の低下及び耐薬品性の低下を抑制することもできる。
【００９０】
前記（２Ａ）、（２Ｂ）、（３Ｂ）、（２Ｃ）、及び（１Ｃ）の合計含有量はモノマー混合物全量の、例えば４５重量％以上であることが好ましく、より好ましくは５０重量％以上、特に好ましくは６５重量％以上、最も好ましくは７０重量％以上、とりわけ好ましくは８０重量％以上である。尚、上限は例えば９８重量％、好ましくは９０重量％である。
【００９１】
前記（２Ａ）と（２Ｃ）の合計含有量は、モノマー混合物全量の３０重量％以上が好ましく、より好ましくは４０重量％以上、特に好ましくは４５重量％以上、最も好ましくは４７重量％以上、とりわけ好ましくは５０重量％以上である。尚、上限は例えば７０重量％、好ましくは６５重量％である。
【００９２】
本発明における、ビニルエーテル化合物（Ａ）とエポキシ化合物（Ｂ）の合計含有量と、オキセタン化合物（Ｃ）の含有量の比［（ビニルエーテル化合物（Ａ）＋エポキシ化合物（Ｂ））／オキセタン化合物（Ｃ）］は、例えば３５／６５〜６５／３５、好ましくは４０／６０〜６０／４０である。
【００９３】
本発明における、ビニルエーテル化合物（Ａ）とオキセタン化合物（Ｃ）の合計含有量と、エポキシ化合物（Ｂ）の含有量の比［（ビニルエーテル化合物（Ａ）＋オキセタン化合物（Ｃ））／エポキシ化合物（Ｂ）］は、例えば５５／４５〜８０／２０、好ましくは５５／４５〜７０／３０、特に好ましくは６０／４０〜７０／３０である。
【００９４】
本発明における、エポキシ化合物（Ｂ）とオキセタン化合物（Ｃ）の合計含有量と、ビニルエーテル化合物（Ａ）の含有量の比［（エポキシ化合物（Ｂ）＋オキセタン化合物（Ｃ））／ビニルエーテル化合物（Ａ）］は、例えば６０／４０〜９０／１０、好ましくは７０／３０〜８５／１５である。
【００９５】
本発明における、ビニルエーテル基、エポキシ基、及びオキセタニル基から選択されるカチオン重合性基を１分子中に１個のみ有する化合物（すなわち、単官能モノマー）の合計含有量は、モノマー混合物全量の例えば３０重量％以下であることが硬化性に優れる点で好ましく、特に好ましくは２５重量％以下、最も好ましくは２０重量％以下、とりわけ好ましくは１５重量％以下である。また、硬化性に優れると共に、低粘度で塗布性に優れる点で、例えば３重量％以上が好ましく、より好ましくは５重量％以上、最も好ましくは８重量％以上、とりわけ好ましくは１０重量％以上である。単官能モノマーの含有量が上記範囲を上回ると、耐薬品性に優れる硬化物を得ることが困難となる傾向がある。
【００９６】
本発明における、ビニルエーテル基、エポキシ基、及びオキセタニル基から選択されるカチオン重合性基を１分子中に２個有する化合物の合計含有量は、モノマー混合物全量の例えば５０重量％以上であることが好ましく、より好ましくは６０重量％以上、特に好ましくは６５重量％以上、最も好ましくは７０重量％以上である。尚、上限は、例えば９０重量％、好ましくは８０重量％、特に好ましくは７５重量％である。
【００９７】
本発明における、ビニルエーテル基、エポキシ基、及びオキセタニル基から選択されるカチオン重合性基を１分子中に３個以上有する化合物の合計含有量は、モノマー混合物全量の例えば５重量％以上であることが好ましく、より好ましくは１０重量％以上、特に好ましくは１５重量％以上である。尚、上限は、例えば３０重量％である。前記化合物の含有量が上記範囲を下回ると、得られる硬化物の架橋密度が低下して、硬度が低下する傾向がある。
【００９８】
本発明のモノマー混合物は上記化合物以外にも、他のモノマーを含有していてもよいが、他のモノマーの含有量はモノマー混合物全量の例えば３０重量％以下であることが好ましく、より好ましくは２０重量％以下、特に好ましくは１０重量％以下、最も好ましくは５重量％以下、とりわけ好ましくは１重量％以下である。
【００９９】
本発明のモノマー混合物は、上記モノマーを、自公転式撹拌脱泡装置、ホモジナイザー、プラネタリーミキサー、３本ロールミル、ビーズミル等の一般的に知られる混合用機器を使用して均一に混合することにより製造することができる。尚、上記モノマーは、同時に混合してもよいし、逐次混合してもよい。
【０１００】
上記構成を有するモノマー混合物は、硬化触媒を添加することにより硬化性組成物を形成することができる。上記構成を有するモノマー混合物を用いて得られる硬化性組成物は、紫外線を照射することにより、酸素や水分の存在下でも速やかに硬化して、高硬度で耐薬品性に優れ、幅広い基材に対して優れた密着性を有する硬化物を形成することができる。
【０１０１】
［硬化性組成物］
本発明の硬化性組成物は、上記モノマー混合物と硬化触媒を含有する。
【０１０２】
上記モノマー混合物の含有量は、本発明の硬化性組成物全量（１００重量％）の、例えば５０〜９９．９重量％程度、好ましくは７０〜９８重量％である。
【０１０３】
前記硬化触媒には、公知乃至慣用の光カチオン重合開始剤、及び光ラジカル重合開始剤が含まれる。本発明の硬化性組成物は、硬化触媒として少なくとも光カチオン重合開始剤を含有することが好ましい。また、光カチオン重合開始剤と光ラジカル重合開始剤を併用しても良い。光カチオン重合開始剤と光ラジカル重合開始剤を併用すれば、硬化性組成物の硬化反応をより効率的に進行させることができ、とりわけ高硬度を有する硬化物を得ることができる。
【０１０４】
前記光カチオン重合開始剤としては、例えば、ジアゾニウム塩系化合物、ヨードニウム塩系化合物、スルホニウム塩系化合物、ホスホニウム塩系化合物、セレニウム塩系化合物、オキソニウム塩系化合物、アンモニウム塩系化合物、臭素塩系化合物等が挙げられる。本発明においては、例えば、商品名「ＣＰＩ−１０１Ａ」、「ＣＰＩ−１００Ｐ」、「ＣＰＩ−１１０Ｐ」（以上、サンアプロ（株）製）、商品名「ＣＹＲＡＣＵＲＥ ＵＶＩ−６９９０」、「ＣＹＲＡＣＵＲＥ ＵＶＩ−６９９２」（以上、ダウ・ケミカル社製）、商品名「ＵＶＡＣＵＲＥ１５９０」（ダイセル・オルネクス（株）製）、商品名「ＣＤ−１０１０」、「ＣＤ−１０１１」、「ＣＤ−１０１２」（以上、米国サートマー社製）；商品名「イルガキュア−２６４」（ＢＡＳＦ製）、商品名「ＣＩＴ−１６８２」（日本曹達（株）製）、商品名「ＰＨＯＴＯＩＮＩＴＩＡＴＯＲ ２０７４」（ローディアジャパン（株）製）等の市販品を好ましく使用することができる。これらは、１種を単独で、又は２種以上を組み合わせて使用することができる。
【０１０５】
前記光ラジカル重合開始剤としては、例えば、１−ヒドロキシシクロヘキシルフェニルケトン、２−ヒドロキシ−２−メチル−１−フェニルプロパン−１−オン、ジエトキシアセトフェノン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、２−メチル−１−［４−（メチルチオ）フェニル］−２−モルホリノプロパン−１−オン、ベンゾイン、ベンゾインメチルエーテル、ベンゾインエチルエーテル、ベンゾインイソプロピルエーテル、ベンゾイン−ｎ−ブチルエーテル、ベンゾインフェニルエーテル、ベンジルジメチルケタール、ベンゾフェノン、ベンゾイル安息香酸、ベンゾイル安息香酸メチル、４−フェニルベンゾフェノン−４−メトキシベンゾフェノン、チオキサンソン、２−クロロチオキサンソン、２−メチルチオキサンソン、２，４−ジメチルチオキサンソン、イソプロピルチオキサンソン、２，４−ジクロロチオキサンソン、２，４−ジエチルチオキサンソン、２，４−ジイソプロピルチオキサンソン、２，４，６−トリメチルベンゾイルジフェニルホスフィンオキサイド、メチルフェニルグリオキシレート、ベンジル、カンファーキノン等が挙げられる。本発明においては、例えば、商品名「イルガキュア−１８４」、「イルガキュア−１２７」、「イルガキュア−１４９」、「イルガキュア−２６１」、「イルガキュア−３６９」、「イルガキュア−５００」、「イルガキュア−６５１」、「イルガキュア−７５４」、「イルガキュア−７８４」、「イルガキュア−８１９」、「イルガキュア−９０７」、「イルガキュア−１１１６」、「イルガキュア−１１７３」、「イルガキュア−１６６４」、「イルガキュア−１７００」、「イルガキュア−１８００」、「イルガキュア−１８５０」、「イルガキュア−２９５９」、「イルガキュア−４０４３」、「ダロキュア−１１７３」、「ダロキュア−ＭＢＦ」（以上、ＢＡＳＦ社製）等の市販品を好ましく使用することができる。これらは、１種を単独で、又は２種以上を組み合わせて使用することができる。
【０１０６】
光カチオン重合開始剤の使用量は、モノマー混合物１００重量部に対して、例えば０．１〜１０重量部程度が好ましく、より好ましくは０．５〜１０重量部、特に好ましくは１〜８重量部、最も好ましくは３〜８重量部である。
【０１０７】
また、硬化触媒として光ラジカル重合開始剤を光カチオン重合開始剤と共に使用する場合、光ラジカル重合開始剤の使用量は、モノマー混合物１００重量部に対して、０．１〜５重量部が好ましく、特に好ましくは０．５〜３重量部、最も好ましくは０．５〜２重量部である。
【０１０８】
本発明の硬化性組成物はモノマー混合物と硬化触媒以外にも必要に応じて他の成分を含有していても良い。他の成分としては、例えば、周知慣用の増感剤（例えば、アクリジン化合物、ベンゾフラビン類、ペリレン類、アントラセン類、チオキサントン化合物類、レーザ色素類等）、増感助剤、酸化防止剤、アミン類等の安定化剤等が挙げられる。特に、本発明の硬化性組成物をＵＶ−ＬＥＤを照射して硬化させる用途に使用する場合には、増感剤、及び必要に応じて増感助剤を含有することが、硬化触媒の光吸収率を向上して硬化性を向上することができる点で好ましく、これらの含有量（２種以上含有する場合はその総量）は、モノマー混合物１００重量部に対して、例えば０．０５〜１０重量部程度、好ましくは０．１〜５重量部である。更に、本発明の硬化性組成物は、溶剤を含有してもよく、含有しなくてもよい。溶剤を含有するか否かは、塗布条件等に応じて適宜選択することができる。
【０１０９】
また、増感剤としては、例えば、下記式（d-1）で表される化合物と下記式（d-2）で表される化合物を併用すると、得られる硬化物の着色を極めて低く抑制しつつ硬化性を向上することができる点で好ましく、これらの化合物の併用割合［式（d-1）で表される化合物／式（d-2）で表される化合物；重量比］は、例えば０．１〜１．０、好ましくは０．１〜０．５、特に好ましくは０．２〜０．５である。尚、下記式（d-1）で表される化合物としては、例えば商品名「アントラキュアー  ＵＶＳ−１３３１」（川崎化成工業（株）製）を使用することができる。また、下記式（d-2）で表される化合物としては、例えば商品名「アントラキュアー  ＵＶＳ−５８１」（川崎化成工業（株）製）を使用することができる。
【化１５】
2020050763.tif 000016
【０１１０】
本発明の硬化性組成物を紫外線硬化型インクジェット用インクのカラーインクとして使用する場合は、更に色材を含有することが好ましい。色材には顔料及び染料が含まれる。尚、色材を含有しない場合は、クリアインクとして好適に使用することができる。
【０１１１】
（顔料）
顔料としては、一般に顔料として知られている色材であって、硬化性組成物中に分散可能なものであれば、特に制限なく使用することができる。顔料の平均粒子径は、例えば３００ｎｍ以下であることが、吐出性、インク飛翔性、及び印字再現性に優れる点で好ましい。顔料は１種を単独で、又は２種以上を組み合わせて使用することができる。
【０１１２】
顔料は、発色・着色性に加えて、磁性、蛍光性、導電性、又は誘電性等を併せて有するものであってもよい。
【０１１３】
使用可能な顔料としては、例えば、土製顔料（例えば、オーカー、アンバー等）、ラピスラズリ、アズライト、白亜、胡粉、鉛白、バーミリオン、ウルトラマリン、ビリジャン、カドミウムレッド、炭素顔料（例えば、カーボンブラック、カーボンリファインド、カーボンナノチューブ等）、金属酸化物顔料（例えば、鉄黒、コバルトブルー、酸化亜鉛、酸化チタン、酸化クロム、酸化鉄等）、金属硫化物顔料（例えば、硫化亜鉛等）、金属硫酸塩、金属炭酸塩（例えば、炭酸カルシウム、炭酸マグネシウム等）、金属ケイ酸塩、金属リン酸塩、金属粉末（例えば、アルミニウム粉末、ブロンズ粉末、亜鉛粉末等）等の無機顔料；不溶性アゾ顔料（例えば、モノアゾイエロー、モノアゾレッド、モノアゾバイオレット、ジスアゾイエロー、ジスアゾオレンジ、ピラゾロン顔料等）、溶性アゾ顔料（例えば、アゾイエローレーキ、アゾレーキレッド等）、ベンズイミダゾロン顔料、β−ナフトール顔料、ナフトールＡＳ顔料、縮合アゾ顔料、キナクリドン顔料（例えば、キナクリドンレッド、キナクリドンマゼンタ等）、ペリレン顔料（例えば、ペリレンレッド、ペリレンスカーレット等）、ペリノン顔料（例えば、ペリノンオレンジ等）、イソインドリノン顔料（例えば、イソインドリノンイエロー、イソインドリノンオレンジ等）、イソインドリン顔料（例えば、イソインドリンイエロー等）、ジオキサジン顔料（例えば、ジオキサジンバイオレット等）、チオインジゴ顔料、アントラキノン顔料、キノフタロン顔料（例えば、キノフタロンイエロー等）、金属錯体顔料、ジケトピロロピロール顔料、フタロシアニン顔料（例えば、フタロシアニンブルー、フタロシアニングリーン等）、染料レーキ顔料等の有機顔料；無機蛍光体や有機蛍光体等の蛍光顔料等が挙げられる。
【０１１４】
（染料）
前記染料としては、例えば、ニトロアニリン系、フェニルモノアゾ系、ピリドンアゾ系、キノフタロン系、スチリル系、アントラキノン系、ナフタルイミドアゾ系、ベンゾチアゾリルアゾ系、フェニルジスアゾ系、チアゾリルアゾ系染料等が挙げられる。
【０１１５】
色材の含有量（２種以上含有する場合はその総量）は、モノマー混合物１００重量部に対して、例えば０．５〜２０重量部程度、好ましくは１〜１５重量部である。
【０１１６】
更に、本発明の硬化性組成物を紫外線硬化型インクジェット用インクとして使用する場合は、上記色材の分散性を向上するために分散剤を含有することが好ましい。分散剤としては、例えば、ノニオン系界面活性剤、イオン系界面活性剤、帯電剤、高分子系分散剤（例えば、商品名「Ｓｏｌｓｐｅｒｓｅ２４０００」、「Ｓｏｌｓｐｅｒｓｅ３２０００」、以上、アビシア社製、「アジスパーＰＢ８２１」、「アジスパーＰＢ８２２」、「アジスパーＰＢ８２４」、「アジスパーＰＢ８８１」、「アジスパーＰＮ４１１」、「アジスパーＰＮ４１１」、以上、味の素ファインテクノ（株）製）等が挙げられる。これらは１種を単独で、又は２種以上を組み合わせて使用することができる。
【０１１７】
上記分散剤の含有量は、色材１００重量部に対して、例えば１〜１００重量部程度、好ましくは３０〜８０重量部、特に好ましくは５０〜７０重量部である。
【０１１８】
本発明の硬化性組成物の表面張力（２５℃、１気圧下における）は、例えば１０〜５０ｍＮ／ｍ程度である。
【０１１９】
本発明の硬化性組成物の粘度［２５℃、せん断速度１００（１／ｓ）における］は、例えば１〜１００ｍＰａ・ｓ程度、好ましくは５〜５０ｍＰａ・ｓ、特に好ましくは１０〜３０ｍＰａ・ｓである。そのため、本発明の硬化性組成物は流動性に優れ、例えばインクジェット方式のプリンターを用いて吐出（若しくは、噴出）する場合は吐出性に優れる。
【０１２０】
また、本発明の硬化性組成物は、酸素や水分の存在下でも、紫外線を照射することにより速やかに硬化して硬化物を形成することができる。そのため、紫外線硬化型インクジェット用インクとして使用した場合は、滲みや臭気の発生を防止することができ、印字品質に優れたインク被膜を形成することができる。
【０１２１】
前記紫外線の光源としては、例えば、ＵＶ−ＬＥＤ、低、中、高圧水銀ランプのような水銀ランプ、水銀キセノンランプ、メタルハライドランプ、タングステンランプ、アーク灯、エキシマランプ、エキシマレーザ、半導体レーザ、ＹＡＧレーザ、レーザと非線形光学結晶とを組み合わせたレーザシステム、高周波誘起紫外線発生装置等を使用することができる。紫外線照射量（積算光量）は、例えば１０〜５０００ｍＪ／ｃｍ2程度である。
【０１２２】
本発明の硬化性組成物は、紫外線を照射した後に、更に加熱処理を施しても良い。加熱処理を施すことにより、硬化度をより一層向上させることができる。加熱処理を施す場合、加熱温度は４０〜２００℃程度であり、加熱時間は１分〜１５時間程度である。また、紫外線を照射した後に、室温（２０℃）で１〜４８時間程度静置することでも硬化度を向上させることができる。
【０１２３】
本発明の硬化性組成物は、幅広い基材［例えば、ガラス、金属（例えば、アルミニウム箔、銅箔等）、プラスチック（例えば、ポリエチレン、ポリプロピレン、ポリエチレンテレフタレート（ＰＥＴ）、塩化ビニル樹脂、ポリカーボネート、ＡＢＳ樹脂等）、天然ゴム、ブチルゴム、発泡体（例えば、ポリウレタン、ポリクロロプレンゴム等）、木材、織布、不織布、布、紙（例えば、上質紙、グラシン紙、クラフト紙、和紙等）、シリコンウェハ、セラミック等、及びこれらの複合体等］に対して優れた密着性を有する硬化物を形成することができる。尚、前記基材は、その表面に公知の表面処理（オゾン処理、プラズマ処理、コロナ処理等）が施されたものであってもよい。
【０１２４】
また、本発明の硬化性組成物は耐薬品性に優れる。詳細には、耐酸性、耐中性に優れるのはもちろんのこと、耐アルカリ性にも優れた硬化物を形成することができ、薬品が硬化物に接触しても腐食することがなく、また褪色することもない。すなわち、本発明の硬化性組成物は腐食耐性及び褪色耐性に優れる。
【０１２５】
本発明の硬化性組成物は、上記の通り褪色耐性に優れ、例えば、本発明の硬化性組成物が色材として赤色（マゼンタ）を含有する場合、薬品に接触する前後での色差（ΔＥ＊）は、例えば５．０以下、好ましくは４．５以下、特に好ましくは３．０以下、最も好ましくは１．５以下である。
【０１２６】
尚、本明細書において、耐アルカリ性とは、アルカリ性物質（例えば、水酸化ナトリウム、炭酸ナトリウム、炭酸水素ナトリウム、次亜塩素酸ナトリウム、２−アミノエタノール、及びピリジン等のルイス塩基等から選択される少なくとも１種）が存在する条件下（ｐＨは、例えば８〜１４）における耐性（例えば、耐溶解性）を示し、耐酸性とは、酸性物質（例えば、塩酸、硫酸、硝酸、リン酸、酢酸、クエン酸、及び塩化アルミニウム等のルイス酸等から選択される少なくとも１種）が存在する条件下（ｐＨは、例えば１〜６）における耐性（例えば、耐溶解性）を示す。
【０１２７】
更に、本発明の硬化性組成物は、高硬度（鉛筆硬度（ＪＩＳ  Ｋ５６００−５−４準拠）は、例えば３Ｂ以上、好ましくは２Ｂ以上、特に好ましくはＢ以上である）を有する硬化物を形成することができる。
【０１２８】
従って、本発明の硬化性組成物は、紫外線硬化型インクジェット用インク材料、接着剤、封止材、土木建築材料、積層板等の電気電子部品、フォトレジスト、ソルダーレジスト、多層配線板用層間構成材、絶縁材料、コンクリート建造物の補修材、注型用材料、シーラント、光造形用材料、レンズや光導波路等の光学材料等として好適に使用することができる。
【０１２９】
本発明の硬化性組成物を紫外線硬化型インクジェット用インクとして使用すれば、空気雰囲気下で、湿度条件や被印刷物を特に限定することなく、且つ臭気を発生することなく、非常に高精度のインク被膜を形成することができる。また、前記インク被膜は紫外線を照射することにより速やかに硬化して、高硬度で、幅広い基材に対して優れた密着性を有し、薬品（例えば、アルカリ性薬品）で払拭しても、腐食することがなく、また、色褪せすることもない硬化物を形成することができる。
【０１３０】
［成形物、及びその製造方法］
本発明の成形物は、上記硬化性組成物の硬化物から成る。本発明の成形物は、上記硬化性組成物を、インクジェット方式で吐出し、その後、吐出された硬化性組成物を硬化させる工程を経て、製造することができる。
【０１３１】
三次元の成形物は、上記硬化性組成物の硬化物に切削等を施すことにより製造しても良く、上記硬化性組成物を金型成形することにより製造しても良いし、更に、インクジェット方式による三次元プリンター等を使用して製造しても良い。
【０１３２】
成形物の形状、厚みは、用途に応じて適宜調整することができる。
【０１３３】
上記硬化性組成物は速硬化性を有するため、成形物（例えば、三次元の成形物）の形成に用いると、所望の形状の成形物を、容易且つ効率よく製造することができる。
【０１３４】
本発明の成形物は上記硬化性組成物の硬化物から成るため、耐酸性、耐中性に優れるのはもちろんのこと、耐薬品性にも優れる。また、高硬度（鉛筆硬度（ＪＩＳ  Ｋ５６００−５−４準拠）は、例えば３Ｂ以上、好ましくは２Ｂ以上、特に好ましくはＢ以上である）を有し、傷が付きにくい（すなわち、耐擦傷性に優れる）。
【０１３５】
［構造物、及びその製造方法］
本発明の構造物は、基材表面に上記硬化性組成物の硬化物を備えた構成を有する。当該構造物は、例えば、上記硬化性組成物を、基材表面にインクジェット方式で吐出し、その後、吐出された硬化性組成物を硬化させる工程を経て、製造することができる。
【０１３６】
基材としては、上述の基材を特に制限されることなく使用することができる。本発明の構造物は、上記硬化性組成物を用いて形成されるため、基材と硬化物が優れた密着性を有する。
【０１３７】
硬化物の形状、厚みは、用途に応じて適宜調整することができる。
【０１３８】
上記硬化性組成物は速硬化性を有するため、構造物（例えば、基材表面に、上記硬化性組成物の硬化物から成る印字や塗膜を有する構造物）を、効率よく製造することができる。また、上記硬化性組成物の硬化物は高硬度（鉛筆硬度（ＪＩＳ  Ｋ５６００−５−４準拠）は、例えば３Ｂ以上、好ましくは２Ｂ以上、特に好ましくはＢ以上である）を有するため、本発明の構造物は硬化物表面に傷が付きにくい（すなわち、耐擦傷性に優れる）。更に、上記硬化性組成物の硬化物は耐薬品性に優れるため、例えば、本発明の構造物が、基材表面に上記硬化性組成物の硬化物から成る印字を有する構造物である場合、前記印字は薬品等で払拭しても色褪せすることがない。
【実施例】
【０１３９】
以下、実施例により本発明をより具体的に説明するが、本発明はこれらの実施例により限定されるものではない。
【０１４０】
実施例１
表１（単位は重量部）に記載の処方通りに各成分を混合して、インク（１）を得た。得られたインクの２５℃、せん断速度１００（１／ｓ）における粘度を、Ｅ型粘度計（商品名「VISCOMETER TV-25」、東機産業（株）製）を用いて測定したところ、２０ｍＰａ・ｓであった。
【０１４１】
実施例２〜５、比較例１〜２
表１（単位は重量部）に記載の通り処方を変更した以外は実施例１と同様にしてインクを得た。
【０１４２】
（水分存在下での硬化性評価）
実施例又は比較例で得られたインクを水非含有インクとした。
また、実施例又は比較例で得られたインク１００重量部に水５重量部を添加し、撹拌して水含有インクを調製した。
水非含有インク、又は水含有インクをガラス板に塗布し（塗膜厚み：５μｍ）、空気雰囲気下、ＬＥＤ照射器を用いて３６５ｎｍの光を照射して、タック性がなくなるまで（具体的には、塗膜表面をキムワイプ（登録商標）で擦った際に、べとついたり、ガラス板から剥がれたりしない状態となるまで）の積算光量（ｍＪ／ｃｍ2）を測定し、下記式から水添加による積算光量の増加率を算出し、下記基準で評価した。
積算光量の増加率（％）＝｛（水含有インクの硬化に要する積算光量／水非含有インクの硬化に要する積算光量）−１｝×１００
＜水分存在下における硬化性の評価基準＞
積算光量の増加率が２０％以上：硬化性不良（×）
積算光量の増加率が２０％未満：硬化性良好（○）
【０１４３】
（硬度評価）
ＡＢＳ基材（商品名「ヒシプレート２９６」、三菱樹脂（株）製）に、実施例又は比較例で得られたインクを、バーコーターを用いて約１０μｍ厚みに塗布し、ＬＥＤ照射器を用いて３６５ｎｍの光を、タック性がなくなるまで照射して硬化させ、硬化物／ＡＢＳ基材積層体を得た。得られた積層体には、更に、オーブンを使用して、８０℃の温度で３０分間加熱処理を施した。これをサンプルとして使用した。
サンプルの硬化物側表面の鉛筆硬度を、ＪＩＳ  Ｋ５６００−５−４（ＩＳＯ／ＤＩＮ１５１８４）に準拠した方法で測定した。
【０１４４】
（耐薬品性評価：腐食耐性評価）
上記硬度評価と同様にしてサンプルを得た。
得られたサンプルを下記中性、酸性、又はアルカリ性薬品中に７日間浸漬し、浸漬開始直後から７日間、外観変化を目視で観察し、下記基準で評価した。
中性薬品：純水＋Ｎ，Ｎ−ジメチルドデシルアミン  Ｎ−オキシド１重量％
酸性薬品：９．５％塩酸水溶液（ｐＨ＝１）＋Ｎ，Ｎ−ジメチルドデシルアミン  Ｎ−オキシド１重量％
アルカリ性薬品：４％次亜塩素酸ナトリウム＋１％ＮａＯＨ含有水溶液（ｐＨ＝１３）＋Ｎ，Ｎ−ジメチルドデシルアミン  Ｎ−オキシド１重量％
【０１４５】
＜腐食耐性の評価基準＞
浸漬開始後７日の間にサンプルの硬化物部分に白濁が無く、溶解も無し：耐薬品性極めて良好（◎）
浸漬開始後４日〜６日の間にサンプルの硬化物部分が白濁したが、溶解は無し：耐薬品性良好（○）
浸漬開始後３日までにサンプルの硬化物部分が白濁したが、溶解は無し：耐薬品性やや不良（△）
サンプルの硬化物部分の少なくとも一部が溶解：耐薬品性不良（×）
【０１４６】
（耐薬品性評価：褪色耐性評価）
薬品中に浸漬する日数を７日から２０日に変更した以外は腐食耐性評価と同様にしたサンプルについて、浸漬開始前と、２０日間浸漬後との色差（ΔＥ*）を、分光測色計（Ｘ−Ｒｉｇｈｔ  ｅＸａｃｔ、ビデオジェット・エックスライト（株）製）を用いて測定した。尚、色差が小さい方が褪色耐性に優れる。
ΔＥ*＝５は、２つの色をかわるがわる見比べた時に違いが分かるレベルである。下記表より、実施例で得られたインクの硬化物は、ΔＥ*が５以下であり、褪色耐性に優れることがわかる。
【０１４７】
（基材密着性評価）
上記耐薬品性評価において、サンプルの硬化物部分が溶解しなかったものを、密着性試験（クロスカット法；ＪＩＳ  Ｋ５６００−５−６（ＩＳＯ２４０９）に準拠）に付し、切片２５片のうち、剥離せずＡＢＳ基材に残存した切片の数から基材密着性を評価した。
下記表より、実施例で得られたインクの硬化物は、何れも基材に対する密着性に優れることがわかる。
【０１４８】
結果を下記表にまとめて示す。
【表１】
2020050763.tif 000017
【０１４９】
尚、表中の略号を以下に説明する。
＜ビニルエーテル化合物＞
ＩＳＢＤＶＥ：イソソルビドジビニルエーテル、商品名「ＩＳＢ−ＤＶＥ」、（株）ダイセル製
ＨＥＶＥ：エチレングリコールモノビニルエーテル
＜エポキシ化合物＞
セロキサイド２０２１Ｐ：３，４−エポキシシクロヘキシルメチル（３，４−エポキシ）シクロヘキサンカルボキシレート、商品名「セロキサイド２０２１Ｐ」、（株）ダイセル製
ＹＨ３００：トリメチロールプロパントリグリシジルエーテル
＜オキセタン化合物＞
ＯＸＴ２１２：３−エチル−３−［（２−エチルヘキシルオキシ）メチル］オキセタン、沸点１３３℃／１．３３ｋＰａ、２５℃における粘度：３〜６ｍＰａ・ｓ、商品名「アロンオキセタン  ＯＸＴ−２１２」、東亞合成（株）製
ＯＸＴ２２１：ビス［１−エチル（３−オキセタニル）］メチルエーテル、商品名「アロンオキセタン  ＯＸＴ−２２１」、沸点１１９℃／０．６７ｋＰａ、２５℃における粘度：９〜１４ｍＰａ・ｓ、東亞合成（株）製
＜硬化触媒＞
ＣＰＩ−１１０Ｐ：ジフェニル[４−（フェニルチオ）フェニル]スルホニウム  ヘキサフルオロホスファートおよびチオジ−ｐ−フェニレンビス（ジフェニルスルホニウム）  ビス（ヘキサフルオロホスファート）の混合物（９９．５／０．５）、商品名「ＣＰＩ−１１０Ｐ」、サンアプロ（株）製
Ｉｒｇ１８４：１−ヒドロキシ−シクロヘキシル−フェニル−ケトン、商品名「IRGACURE 184」、ＢＡＳＦ社製
＜増感剤＞
ＵＶＳ１３３１：９，１０−ジブトキシアントラセン、商品名「アントラキュアー  ＵＶＳ−１３３１」、川崎化成工業（株）製
ＵＶＳ５８１：９，１０−ジ（カプリロイルオキシ）アントラセン、商品名「アントラキュアー  ＵＶＳ−５８１」、川崎化成工業（株）製
＜分散剤＞
商品名「アジスパー」、高分子系顔料分散剤、味の素ファインテクノ（株）製